Olefin block compositions for heavy weight stretch fabricsHeavy weight stretch fabrics comprising ethylene/alpha-olefin interpolymer are described. The fabric often has a weight of at least 10 ounces per square yard measured according to ASTM 3776 and has a stretch of at least 10 percent measured according to ASTM D3107. These fabrics exhibit excellent chemical resistance (for example chlorine or caustic resistance) and durability, that is they retain their shape and feel over repeated exposure to processing conditions, such as stone-washing, dye-stripping, PET-dyeing and the like, and industrial laundry conditions.Heavy weight stretch fabrics that contains one or more elastomers, wherein said fabric has to measure at least about the weight of 10 ounce per square yard with according to astm d3107 according to astm 3776 measures extensibility at least about 10%, and wherein said elastomer comprises the product of at least a ethylene/alpha-olefin interpolymers and at least a crosslinking agent, and wherein said uncrosslinked ethylene/alpha-olefin interpolymers is characterised in that one or more in the following feature:(a) has about 1.7 to about 3.5 m w/ m n, at least one fusing point t m, in degree centigrade and density d, in gram/cubic centimetre, wherein said t mwith the numerical value of d corresponding to following relation: t m＞-2002.9+4538.5 (d)-2422.2 (d) 2, or (b) has about 1.7 to about 3.5 m w/ m n, it is characterized in that heat of fusion δ h, in j/g and in degree centigrade the δ amount, δ t is defined as the highest dsc peak and the peak-to-peak temperature difference of the highest crystaf, the numerical value of wherein said δ t and δ h has following relation: for δ h greater than 0 and maximum 130j/g, δ t＞-0.1299 (δ h)+62.81,for δ h greater than 130j/g, δ t 〉=48 ℃,wherein said crystaf peak uses at least 5% accumulation polymer to determine, and if be less than 5% polymer and have and can discern the crystaf peak, then the crystaf temperature is 30 ℃; or(c) be characterised in that when the compression moulding film that uses ethylene/alpha-olefin interpolymers is measured in percentage at 300% the strain and the elastic recovery rate of 1 circulation, re, and has density d, in gram/cubic centimetre, wherein do not contain the satisfied following relation of numerical value of described re of crosslinked phase time and d substantially when described ethylene/alpha-olefin interpolymers:re＞1481-1629 (d); or(d) has when using the tref classification molecule fraction of wash-out between 40 ℃ and 130 ℃, the comonomer molar content that it is characterized in that described fraction compares the comonomer molar content height at least 5% of the fraction of suitable random ethylene interpretation wash-out between uniform temp with it, wherein said suitable with it random ethylene interpretation has identical comonomer, and each character of its melt index (mi), density and comonomer molar content (based on whole polymer) and described ethylene/alpha-olefin interpolymers differ ± 10% in; or(e) be characterised in that at 25 ℃ storage modulus g ' (25 ℃) and at 100 ℃ storage modulus g ' (100 ℃), wherein said g ' (25 ℃) is about 1: 1 to about 10: 1 with the ratio of g ' (100 ℃); or(f) at least a when using tref to carry out classification between 40 ℃ and 130 ℃ the molecule fraction of wash-out, it is characterized in that described fraction has at least 0.5 and about at the most 1 blockiness index and greater than about 1.3 molecular weight distribution m w/ m n, or (g) greater than 0 and about at the most 1.0 average block index with greater than about 1.3 molecular weight distribution m w/ m n
고중량 신축성 포를 위한 올레핀 블록 조성물 본 발명은 에틸렌/α-올레핀 혼성 중합체를 포함하는 고중량 신축성 포에 관한 것이다. 포는 ASTM 3776에 따라 측정된 중량이 종종 약 10 온스/제곱야드 이상이고 ASTM D3107에 따라 측정된 신축률이 10％ 이상이다. 이들 포는 우수한 내화학약품성 (예를 들어 내염소성 또는 내부식성) 및 내구성을 나타낸다. 즉, 이들은 스톤 워싱, 염료 발염, PET-염색 등과 같은 가공 조건, 및 산업용 세탁 조건에 반복 노출되었을 때 그의 형상 및 감촉을 유지한다.1종 이상의 에틸렌/α-올레핀 혼성 중합체 및 1종 이상의 가교제의 반응 생성물을 포함하는 1종 이상의 탄성 섬유를 포함하며, 가교되지 않은 에틸렌/α-올레핀 혼성 중합체는 (a) 약 1.7 내지 약 3.5의 Mw/Mn, 하나 이상의 융점 Tm (℃), 및 밀도 (d) (g/cm3)를 가지며, 여기에서 Tm 및 d의 수치는 다음 수학식에 해당함: Tm > -2002.9 + 4538.5(d) - 2422.2(d)2; 또는 (b) 약 1.7 내지 약 3.5의 Mw/Mn을 가지며, 용융열 ΔH (J/g), 및 최고 DSC 피크와 최고 CRYSTAF 피크 사이의 온도 차로 정의되는 델타 값 ΔT (℃)를 특징으로 하며, 여기에서 ΔT와 ΔH의 수치는 다음 수학식의 관계를 가지며: ΔT > -0.1299(ΔH) + 62.81 (ΔH가 0 초과 130 J/g 이하일 경우), ΔT ≥ 48℃ (ΔH가 130 J/g을 초과하는 경우); 상기 CRYSTAF 피크는 누적 중합체의 5％ 이상을 이용하여 결정되고, 중합체의 5％ 미만이 확인가능한 CRYSTAF 피크를 가질 경우, CRYSTAF 온도는 30℃임; 또는 (c) 에틸렌/α-올레핀 혼성 중합체로 된 압축-성형된 필름으로 측정된 300％ 변형률 및 1 사이클에서의 탄성 회복률 Re (％), 및 밀도 d (g/cm3)를 갖는 것을 특징으로 하며, 여기에서 Re 및 d의 수치는 에틸렌/α-올레핀 혼성 중합체가 가교된 상을 실질적으로 포함하지 않을 때에 다음 수학식의 관계를 만족시킴: Re > 1481-1629(d); 또는 (d) TREF를 이용하여 분별 시 40℃ 내지 130℃ 사이에서 용리되는 분자량 분획을 가지며, 상기 분획은 동일한 온도 사이에서 용리되는 비교용 랜덤 에틸렌 혼성 중합체 분획의 것보다 5％ 이상 더 높은 공단량체 몰 함량을 갖는 것을 특징으로 하며, 상기 비교용 랜덤 에틸렌 혼성 중합체는 동일한 공단량체(들)를 가지며 상기 에틸렌/α-올레핀 혼성 중합체의 것의 10％ 이내의 용융 지수, 밀도 및 공단량체 몰 함량(전체 중합체 기준)을 가짐; 또는 (e) 25℃에서의 저장 탄성률 G'(25℃), 및 100℃에서의 저장 탄성률 G'(100℃)을 특징으로 하며, 여기에서 G'(25℃) 대 G'(100℃)의 비는 약 1:1 내지 약 10:1의 범위임; 또는 (f) 분획이 0.5 이상 내지 약 1 이하의 블록 지수 및 및 약 1.3을 초과하는 분자량 분포 Mw/Mn을 갖는 것을 특징으로 하는, TREF를 이용하여 분별 시 40℃ 내지 130℃ 사이에서 용리되는 하나 이상의 분자량 분획; 또는 (g) 0 초과 약 1.0 이하의 평균 블록 지수 및 약 1.3을 초과하는 분자량 분포 Mw/Mn의 특성 중 하나 이상을 갖는 것을 특징으로 하는, ASTM 3776에 따라 측정된 중량이 약 10 온스/제곱야드 이상이고 ASTM D3107에 따라 측정된 신축률이 약 10％ 이상인 고중량 신축성 포.